Brevet FR2952062A1 — publié le 20110506

i Description La présente invention concerne un procédé de fabrication de poudre à base de polyamide, ladite poudre ayant des propriétés stables, c'est-à-dire ne variant pas en fonction de la température, et pouvant ainsi être recyclée. La possibilité de recycler la poudre est notamment recherchée pour les procédés de fabrication d'objets par agglomération de poudre par fusion ou frittage provoqué par un rayonnement tel que par exemple un faisceau laser (laser sintering), un rayonnement infra rouge ou un rayonnement UV ou toute source de rayonnement électromagnétique. De tels procédés sont décrits dans les documents US6136948 et WO9606881. Par poudre recyclée, on entend une poudre ayant déjà été utilisée au moins une fois dans un procédé avant d'être réutilisée dans ce même procédé. Par poudre vierge, on entend une poudre neuve n'ayant jamais servi dans un procédé de fabrication d'objets. Par poudres à base de polyamide, on entend les compositions pulvérulentes comprenant plus de 50% en masse de polyamide (abrégé ci-après PA). Par poudres de polyamide, on entend celles comprenant plus de 95% en masse de polyamide. Les poudres de polyamide peuvent être produites par différents procédés qui conduisent chacun à des caractéristiques de poudre différentes. On peut citer les procédés de synthèse directs, qui conduisent par exemple à des poudres de polyamide 12 par polymérisation de lauryllactame ou d'acide amino dodécanoïque. En fonction du type de procédé, il est possible d'obtenir des poudres parfaitement sphériques non poreuses ou bien des poudres sphéroïdales poreuses. Dans ce dernier cas, on peut citer les poudres de PA 12, commercialisées par ARKEMA FRANCE sous le nom ORGASOL®. Il existe aussi des procédés de dissolution/précipitation qui conduisent à des poudres de polymère par dissolution d'un polymère dans un solvant, puis reprécipitation sous forme de poudre. Selon leur procédé de fabrication, les poudres de polyamide obtenues sont plus ou moins blanches. Le manque de stabilité sous certaines conditions (de température par exemple) de ces poudres de polyamide, notamment leur jaunissement, pose problème. Le recyclage de ces poudres devient alors limité, voire impossible. La couleur des pièces fabriquées avec une telle poudre n'est pas reproductible, puisque la couleur de la poudre utilisée varie au cours du temps. Pour les pièces fabriquées à partir de ces poudres, le même problème d'instabilité (de variation) de couleur peut apparaître progressivement au cours du temps. Plusieurs méthodes ont été proposées pour résoudre ou au moins masquer ce problème d'instabilité de couleur des poudres de polyamide : - l'ajout d'un pigment blanchissant (TiO2) à une poudre de polyamide soit par compoundage puis broyage sous forme de poudre, soit par compoundage avant dissolution/précipitation, soit en début de procédé de dissolution/précipitation (EP1411087); - l'ajout de sels métalliques d'acides monocarboxyliques, tels que des sels de sodium ou de calcium d'acides gras saturés, en particulier d'acide montanique (EP1424354), ou l'ajout d'un sel métallique d'acide faible et d'un dérivé d'acide gras, d'ester gras ou d'amide gras, tels que l'EBS ou éthylènebisstearylamide (EP1505108). L'ajout se fait : - soit par mélange à sec « dry blend » ou compoundage dans du PA fondu avant broyage pour former une poudre ; - soit par mélange de sels partiellement dissous dans un solvant et mélangés à une solution de polyamide (dissous ou en suspension) avant reprécipitation du polyamide (s'il est dissous) ou extraction du solvant (si le PA est en suspension) ; - soit par mélange de sels avec une solution de polyamide dissous dans l'éthanol avant précipitation complète du PA sous forme de poudre. - l'ajout d'antioxydant(s) tel(s) que les antioxydants phénoliques et/ou phosphitiques par compoundage ou mélange à sec (dry blend) ; - le lavage à l'éthanol de la poudre, pour éliminer les monomères résiduels, oligomères et autres impuretés ; - l'addition de limiteurs de chaîne, de type mono- ou di-acides carboxyliques pendant la polymérisation pour obtenir des PA limités stables chimiquement lors de procédés laser sintering et de masse moléculaire stable (WO05097475, EP1413594). Dans les documents précités, la diminution du jaunissement est seulement évoquée dans le document EP1411087, et elle n'est pas caractérisée mais uniquement corrélée à la stabilité des mesures DSC de la poudre ou des propriétés mécaniques (par exemple du module d'élasticité) des pièces obtenues à partir de la poudre. Les méthodes de stabilisation décrites ne permettent pas d'obtenir une poudre de couleur stable, capable de résister à plusieurs variations importantes de température. Il en résulte que la poudre ne peut pas être recyclée après une ou plusieurs variations de température sans variation de l'indice de jaune de la poudre. Par « plusieurs variations importantes de température » il faut comprendre au moins 3 cycles de chauffe successifs, de préférence au moins 5 cycles de chauffe successifs, jusqu'à une température inférieure de 2°C à 30°C par rapport à la température de fusion de la poudre. La présente invention a donc pour but de fournir un procédé de fabrication d'une poudre de polyamide recyclable. Par poudre recyclable au sens de l'invention on entend une poudre stable thermiquement, donc qui ne jaunit pas, c'est-à-dire dont l'indice de jaune YI ne varie pas de plus de 2 unités selon la norme ASTM E 313-05, D1925, après plusieurs cycles de chauffe successifs (au moins 3 cycles) à une température proche de la température de fusion Tf de ladite poudre, c'est à dire à une température comprise dans la gamme allant de Tf-30°C à Tf-2°C. La demanderesse a démontré que, de manière surprenante, l'addition sous certaines conditions d'un antioxydant à un polyamide sous forme pulvérulente, de pH compris dans la gamme allant de 3 à 8, et de préférence d'indice de jaune inférieur à 4, de préférence inférieur à 3, permettait de fabriquer une poudre recyclable, conduisant à des objets de couleur identique, indépendamment du fait que la poudre selon l'invention soit vierge ou recyclée. La présente invention a donc pour objet un procédé de préparation de poudre recyclable à base de polyamide, ledit procédé comprenant les étapes successives suivantes : a) une étape d'ajout de 0,01 à 5%, de préférence de 0,01 à 1% en masse d'au moins un antioxydant sous forme pulvérulente à un mélange comprenant de 20 à 95% en masse de poudre à base de polyamide et de 5 à 80% en masse de liquide, sur la masse dudit mélange, ladite poudre de polyamide du mélange ayant un pH compris dans la gamme allant de 3 à 8, de préférence de 4 à 7, ladite poudre à base de polyamide du mélange ayant de préférence un indice de jaune inférieur à 4 mesuré selon la norme ASTM E 313-05, D1925, ledit liquide étant non-solvant du polyamide à une température comprise entre 5°C et la température d'ébullition Teb dudit liquide; b) une étape d'homogénéisation du mélange obtenu à l'étape a); c) une étape de récupération de poudre isolée du liquide. Avantageusement, la poudre, c'est-à-dire aussi bien la poudre initiale du mélange utilisée dans le procédé de l'invention que la poudre recyclable obtenue par le procédé, a un diamètre moyen en volume compris dans la gamme allant de 5 à 150 µm, de préférence de 20 à 100 µm. La poudre utilisée dans le mélange de poudre et de liquide selon le procédé de l'invention a un pH compris dans la gamme allant de 3 à 8, de préférence de 4 à 7. Il est facile pour l'homme du métier d'adapter le pH de la poudre en ajoutant une quantité adaptée d'un système tampon ou d'une solution aqueuse d'un acide, par exemple d'acide hypophosphoreux, d'acide phosphorique, d'acide citrique ou de sels de ces acides. Des modes d'adaptation du pH de la poudre couramment utilisés sont par exemple décrits dans les documents EP1319681, US6281282, US2003114636, US839165. Dans la présente description de l'invention, les mesures de pH sont effectuées selon la norme ISO 787-9 : 1981. On utilise, notamment dans les exemples ci-après, un pHmètre Consort 833 et une électrode de faible conductivité (Sonde Bioblock G90398) pour mesurer le pH de la poudre. On mesure en fait le pH d'une solution d'eau ultrapure après extraction des sels contenus dans la poudre. Pour cela, on mélange 5 g de poudre avec 100 ml d'eau ultra pure de pH 7 sous agitation (pendant 30 minutes), puis on mesure le pH de la solution. La poudre utilisée dans le mélange de poudre et de liquide selon le procédé de l'invention a un indice de jaune inférieur à 4, de préférence inférieur à 3. De telles poudres d'indice de jaune inférieur à 3 sont commercialisées par la société Arkema, notamment sous la marque Orgasol®, Rilsan® et Pebax® et par Evonik, notamment sous la marque Vestosint®. Avantageusement, ledit au moins un antioxydant est choisi parmi les antioxydants phénoliques, les phosphites et leurs mélanges. A titre d'exemple d'antioxydant phénolique, on peut citer le (4,4'-Butylidenebis(2-t-butyl-5-methylphenol) commercialisé notamment sous le nom Lowinox 44B25 par Chemtura, le Pentaerythritol tetrakis(3-(3,5-di-tertbutyl-4-hydroxyphenyl)propionate) commercialisé notamment sous le nom Irganox® 1010 par Ciba, le N,N'-hexane-1,6-diylbis(3-(3,5-di-tert-butyl-4- hydroxyphenylpropionamide)) commercialisé notamment sous le nom Irganox® 1098 par Ciba, le 3,3',3',5,5',5'-hexa-tert-butyl-a,a',a'-(mesitylene-2,4,6-triyl) tri-p-cresol commercialisé notamment sous le nom Irganox® 1330 par Ciba, l'Ethylenebis(oxyethylene)bis-(3-(5-tert-butyl-4-hydroxy-m- tolyl)propionate) commercialisé notamment sous le nom Irganox® 245 par Ciba, 1,3,5-tris(3,5-di-tert-butyl-4-hydroxybenzyl)-1,3,5-triazine-2,4,6(1H,3H, 5H)-trione commercialisé notamment sous le nom Irganox® 3114 par Ciba, le N'N'-(2 éthyl-2'éthoxyphényl)oxanilide commercialisé notamment sous le nom Tinuvin® 312 par Ciba, le Phenol 4,4',4"-trimethyl- 1,3,5-benzenetriyl) tris-(methylene)] tris 2,6-bis(1,1-dimethylethyl) commercialisé notamment sous le nom Alvinox® 1330 par 3V, Hostanox 245 FF, Hostanox 245 Pwd, commercialisés par Clariant, le Pentaerythritol Tetrakis (3-(3,5-di-tert-butyl-4-hydroxyphenyl)propionate) commercialisé notamment sous les noms Evernox 10, Evernox 10GF, par Everspring Chemical Company Limited, l'Octadecyl-3-(3,5-di-tert-4-hydroxyphenyl)-propionate commercialisé notamment sous les noms Evernox 76, Evernox 76GF par Everspring Chemical Company Limited, le Tetrakis [Methylene-3(3',5'-di-tert-butyl-4-hydroxyphenyl) propionate] méthane commercialisé notamment sous le nom BNX® 1010 par Mayzo, Thiodiethylene bis[3-(3,5-di- tert-butyl-4-hydroxyphenyl)propionate] commercialisé notamment sous le nom BNX® 1035 par Mayzo, le Tetrakis [Methylene-3 (3',5'-di-tert-butyl-4-hydroxyphenyl)propionate] methane, Octadecyl-3-(3,5-di-tert-butyl-4-hydroxyphenyl)-propionate commercialisé notamment sous le nom BNX® 2086 par Mayzo, le 1,3,5-tris(3,5-di-tert-butyl-4-hydroxybenzyl)-1,3,5- triazine-2,4,6(1H,3H,5H)trione commercialisé notamment sous le nom BNX® 3114 par Mayzo. A titre d'exemple de phosphite (antioxydant phosphitique), on peut citer le Tris(2,4-di-tert-butylphenyl)phosphite commercialisé notamment sous les noms Irgafos® 168 par Ciba, CSFC 186 par China Scientific Fine Chemicals, Everfos 168 par Everspring Chemical Company Limited, et Benefos®1680 par Mayzo. A titre d'exemple d'antioxydant à la fois phénolique et phosphitique, on peut citer le mélange de tetrakismethylene(3,5-di-t-butyl-4- hydroxyhydrocinnamate)methane et tris(2,4-di-t-butylphenyl) phosphite commercialisé notamment sous le nom Anox BB 2777, Anox BB 2888, Anox BB 011, Anox BB 021 par Chemtura (Great Lakes), le mélange 20 % Stearyl-3-(3',5'-di-tert-butyl-4-hydroxyphenyl) propionate et 80% Tris (2, 4- di-tertbutylphenyl) phosphite commercialisé notamment sous le nom BNX® 1900 par Mayzo. Les antioxydants préférés pour la présente invention sont les antioxydants phénoliques car ils présentent l'avantage d'être stables, ne se dégradant pas sous une température proche de la température de fusion des poudres à base de polyamide. Par conséquent, ils ne laissent pas de résidus lorsqu'ils sont soumis à des températures proches de la température de fusion des poudres à base de polyamide, notamment lorsqu'ils sont utilisés dans une machine de frittage laser. Au contraire, il arrive que des antioxydants phosphitiques laissent des résidus qui encrassent la machine de frittage dans les parties de la machine qui ne sont pas en contact avec la poudre, notamment les parties optiques de la machine. De préférence, l'étape a) d'ajout est réalisée à une température comprise dans la gamme allant de 15 à 105°C, de préférence de 50 à 90°C. De préférence, l'étape b) d'homogénéisation comprend les étapes successives suivantes : b1) une phase de chauffe dudit mélange obtenu à l'étape a) jusqu'à une température comprise dans la gamme allant de 50 à 120°C, de préférence de 60 à 90°C ; b2) une phase isotherme chaude sous agitation, pendant laquelle la température du mélange est maintenue constante, comprise dans la gamme de températures allant de 50 à 120°C, de préférence de 60°C à 90°C pendant un temps suffisant pour homogénéiser la totalité du mélange. L'étape c) de récupération de la poudre peut comprendre tout moyen de séparation solide/liquide (séparation poudre/liquide), par exemple par filtration, et/ou tout moyen de séchage de la poudre, notamment par évaporation du liquide. Avantageusement, l'étape c) de récupération de poudre comprend les étapes successives suivantes : cl) une phase de chauffe dudit mélange homogène obtenu à l'étape b) 10 jusqu'à une température comprise entre la température d'ébullition dudit liquide et la température de fusion de la poudre ; c2) une phase isotherme chaude pendant laquelle la température du mélange est maintenue constante comprise entre la température d'ébullition dudit liquide et la température de fusion de la poudre, pendant un temps 15 suffisant pour permettre à la totalité du liquide de s'évaporer et obtenir une poudre recyclable selon l'invention. A l'étape c), de manière alternative, additionnelle ou simultanée, la poudre est séchée sous dépression de manière à diminuer la température d'ébullition du liquide, et de sorte que l'étape c) est réalisée à une 20 température plus basse, c'est-à-dire à une température de l'ordre de 80 à 100°C, par exemple à 90°C. Avantageusement, ledit liquide du mélange a (à pression atmosphérique) une température d'ébullition Teb comprise dans la gamme allant de 70°C à 170°C, de préférence de 85°C à 170°C, de préférence de 25 120°C à 170°C. De préférence, ledit liquide comprend une coupe d'hydrocarbure, comme les isoparaffines, de préférence contenant de 6 à 12 atomes de carbone par molécule, et de point d'ébullition d'au moins 120°C. On peut citer notamment les mélanges d'isoparaffine, de N-paraffine et de cycloparaffine, dont la plage d'ébullition se situe entre 140 et 170°C. La présente invention a également pour objet une poudre à base de polyamide de température de fusion Tf susceptible d'être fabriquée selon le procédé de l'invention, ladite poudre ayant un pH compris dans la gamme allant de 3 à 8, de préférence de 4 à 7, et un indice de jaune YI stable (mesuré selon la norme ASTM E 313-05, D1925) ne variant pas de plus de 3 unités, de préférence ne variant pas de plus 2 unités, après au moins 3 cycles de chauffe, de préférence après au moins 5 cycles de chauffe successifs à une température comprise dans la gamme allant de Tf - 30°C à Tf - 2°C, ladite poudre comprenant de 0,01 à 5%, de préférence de 0,01 à 1% en masse d'au moins un antioxydant. Dans la présente description, la température de fusion Tf de la poudre correspond à la température de fusion en première chauffe de la poudre, mesurée selon la norme ISO 11357-3 Plastics - Differential scanning calorimetry (DSC) Part 3. De préférence, ladite poudre selon l'invention a un indice de jaune inférieur à 4, de préférence inférieur à 3. Avantageusement, ladite poudre à base de polyamide selon l'invention comprend au moins un homopolyamide et/ou au moins un copolyamide et/ou au moins un copolyesteramide et/ou au moins un copolymère à blocs polyamide et blocs polyéther (abrégé PEBA) et/ ou leurs mélanges. Avantageusement, ladite poudre à base de polyamide comprend au moins un monomère choisi parmi les acides aminocarboxyliques, de préférence alpha,oméga-aminocarboxyliques, comprenant de 4 à 18 atomes de carbone, les couples diamine.diacide comprenant de 4 à 18 atomes de carbone, les lactames comprenant de 3 à 18 atomes de carbone, les lactones comprenant de 3 à 18 atomes de carbone et leurs mélanges. Selon un mode de réalisation préféré de l'invention, lesdites particules à base de polyamide comprennent au moins un polyamide et/ ou au moins un copolyamide et/ou au moins un copolyesteramide, et/ou leurs mélanges. 2952062 i0 Par polyamide (homopolyamide ou copolyamide) au sens de l'invention on entend les produits de condensation des lactames, des aminoacides et/ou des diacides avec les diamines et, en règle générale, tout polymère formé par des motifs ou monomères reliés entre eux par des 5 groupes amides. Par copolyesteramide, on entend les polymères issus de la copolymérisation de lactame(s) avec une ou plusieurs lactone(s) comme décrit dans le brevet EP1172396. Le terme « monomère » dans la présente description des poudres à 10 base de polyamides doit être pris au sens d« De préférence, les poudres recyclables à base de polyamide de l'invention comprennent au moins un polyamide choisi parmi les polyamides et copolyamides comprenant au moins un des monomères suivants : 4.6, 4.T, 5.4, 5.9, 5.10, 5.12, 5.13, 5.14, 5.16, 5.18, 5.36, 6, 6.4, 6.9, 6.10, 6.12, 6.13, 6.14, 6.16, 6.18, 6.36, 6 .T, 9, 10.4, 10.9, 10.10, 10.12, 10.13, 10.14, 10.16, 10.18, 10.36, 10.T, 11, 12, 12.4, 12.9, 12.10, 12.12, 12.13, 12.14, 12.16, 12.18, 12.36, 12.T, et leurs mélanges ; en particulier choisi parmi le PA 11, le PA 12, le PA 10.10, le PA 6, le PA 6/12, le PA 11/10.10, et leurs m élanges. Selon un autre mode de réalisation avantageux de l'invention, lesdites particules à base de polyamide comprennent au moins un copolymère à blocs polyamide et blocs polyéther ou polyéther bloc amide, abrégé PEBA. Les PEBA résultent de la polycondensation de blocs polyamides à extrémités réactives avec des blocs polyéthers à extrémités réactives, telles que, entre autres : 1) blocs polyamides à bouts de chaîne diamines avec des blocs polyoxyalkylènes à bouts de chaînes dicarboxyliques. 2) blocs polyamides à bouts de chaînes dicarboxyliques avec des blocs polyoxyalkylènes à bouts de chaînes diamines, obtenues par cyanoéthylation et hydrogénation de blocs polyoxyalkylène alpha-oméga dihydroxylées aliphatiques appelées polyétherdiols 3) blocs polyamides à bouts de chaînes dicarboxyliques avec des polyétherdiols, les produits obtenus étant, dans ce cas particulier, des polyétheresteramides. Les blocs polyamides à bouts de chaînes dicarboxyliques proviennent, par exemple, de la condensation de précurseurs de polyamides en présence d'un diacide carboxylique limiteur de chaîne. Les blocs polyamides à bouts de chaînes diamines proviennent par exemple de la condensation de précurseurs de polyamides en présence d'une diamine limiteur de chaîne. La masse molaire en nombre Mn des blocs polyamides est comprise dans la gamme allant de 400 à 20000 g/mol, de préférence de 500 à 10000 g/mol, et de préférence encore de 600 et 6000 g/mol. Les polymères à blocs polyamides et blocs polyéthers peuvent aussi comprendre des motifs répartis de façon aléatoire. Les blocs polyamides peuvent comporter des homopolyamides ou des copolyamides, tels que ceux décrits précédemment dans la présente description. Par blocs polyéther (abrégé ci-après PE) au sens de l'invention, on entend les polyalkylènes éthers polyols, notamment des polyalkylènes éther diols. Les blocs polyéther (PE) comprennent au moins un polymère choisi parmi le poly(éthylène glycol) (PEG), le poly(1,2-propylène glycol) (PPG), le poly(1,3-propylène glycol) (PO3G), le poly(tétraméthylène glycol) (PTMG), le polyhexaméthylène glycol, le poly(1,3-propylène glycol) (PO3G), les poly(3- alkyl tétrahydrofurane) en particulier le poly(3-méthyltétrahydrofurane (poly(3MeTHF)), et leurs copolymères ou mélanges. On peut également envisager un bloc PE de type «copolyéther» à blocs ou statistique contenant un enchaînement d'au moins deux types de PE cités ci-dessus. Les blocs polyéther peuvent également comprendre des blocs obtenus 15 par oxyéthylation de bisphenols, tels que par exemple le bisphenol A. Ces derniers produits sont décrits dans le brevet EP 613 919. Les blocs polyéthers peuvent aussi comprendre des amines primaires éthoxylées. On utilise avantageusement aussi ces blocs. A titre d'exemple d'amines primaires éthoxylées on peut citer les produits de formule : H ù(OCH2CH2)m ùNù(CH2CH2O),, H 20 CH3 dans laquelle m et n sont compris entre 1 et 20 et x entre 8 et 18. Ces produits sont disponibles dans le commerce sous la marque NORAMOX® de la société CECA et sous la marque GENAMIN® de la société CLARIANT. Ainsi, les fins de chaînes des blocs PE peuvent être diOH, diNH2, 25 diisocyanate ou diacide suivant leur procédé de synthèse. Les blocs PE à bouts de chaîne NH2, peuvent être obtenus par cyanoacétylation de séquences polyoxyalkylène alpha-oméga dihydroxylées aliphatiques appelées polétherdiols telles que les Jeffamines® D300, D400, D2000, ED-600, ED-900, ED2003, les Elastamines® RP-409, RP-2009, RT-1000, RE-600, RE-900, RE-2000, HT-1700, HE-180 de la société Huntsman. De tels blocs sont décrits dans les brevets JP 2004346274, JP 2004352794 et EP1482011. La masse molaire Mn des blocs polyéther est comprise dans la gamme allant de 100 à 6 000 g/mol et de préférence de 200 à 3 000 g/mol, encore plus préférentiellement de 250 à 2000 g/mol. La préparation des copolymères à bloc(s) polyamide et bloc(s) polyéther selon l'invention comprend tout moyen permettant d'accrocher les blocs polyamide (bloc PA) et les blocs polyéther (bloc PE). En pratique, on utilise essentiellement deux procédés l'un dit en 2 étapes, l'autre en une étape, ces deux procédés sont bien connus et décrits par exemple dans la demande de brevet FR0856752. Avantageusement, les poudres à base de polyamide de l'invention comprennent au moins un copolymère à blocs polyamide et blocs polyéther choisi parmi : PAl2-PEG, PA6-PEG, PA6/12-PEG, PA11-PEG, PAl2-PTMG, PA6-PTMG, PA6/12-PTMG, PA10.10-PEG, PA10.10-PTMG, PA11-PTMG, PAl2-PEG/PPG, PA6-PEG/PPG, PA6/12-PEG/PPG, PA11-PEG/PPG, et leurs mélanges. En fonction du mode de synthèse des polymères décrits ci-dessus, on obtient directement de la poudre ou alors des granulés. De la poudre est obtenue directement par polymérisation anionique. Pour obtenir de la poudre à base de polyamide dans le cas des autres types de polymérisation, on peut citer par exemple la dissolution-précipitation, c'est-à-dire solubilisation du polymère à base de polyamide dans un solvant à chaud puis précipitation de la poudre par refroidissement lent. Un tel procédé est décrit par exemple dans le document DE 2906647. On peut également citer l'atomisation, c'est-à-dire la pulvérisation d'une solution du polymère refroidi. Cette technique est également appelée « nébulisation à froid » ou « spray cooling ». Il existe aussi un procédé d'extrusion de polymère, suivi d'atomisation par une buse haute pression chauffée, puis refroidissement de la poudre obtenue. Cette technique est également appelée « nébulisation à chaud » ou « spray drying ». On peut encore citer le broyage/tamisage de granulés de polymère, éventuellement suivi d'une remontée en viscosité. Le broyage peut être cryogénique. Toutes ces techniques d'obtention de poudre sont déjà bien connues de l'homme du métier. Avantageusement, lesdites particules de poudre à base de polyamide de l'invention ont un diamètre médian en volume compris dans la gamme allant de 5 à 150 µm, de préférence de 20 à 100 µm. Avantageusement, ladite poudre est issue au moins partiellement de matières renouvelables ou bioressourcées, elle contient alors du 14C, cette teneur en biocarbone étant déterminée conformément à la norme ASTM D 6866. Avantageusement, la poudre selon l'invention contient en outre au moins un additif choisi parmi : des agents azurants optiques, des pigments, des colorants, des anti-UV, des retardateurs de flamme, des stabilisants, des agents d'écoulement, des charges organiques ou minérales, de la poudre de silice, des liants de poudre, des nanotubes de carbone, et leurs mélanges. La présente invention a également pour objet un procédé de fabrication d'objets par agglomération de poudre à base de polyamide par fusion en utilisant un rayonnement électromagnétique, la poudre à base de polyamide ayant été obtenue préalablement selon le procédé défini ci-dessus. On dépose une fine couche de poudre de polyamide sur une plaque horizontale maintenue dans une enceinte chauffée à une température située entre la température de cristallisation Tc et la température de fusion Tf de la poudre de polyamide. Le laser agglomère des particules de poudre en différents points de la couche de poudre selon une géométrie correspondant à l'objet, par exemple à l'aide d'un ordinateur ayant en mémoire la forme de l'objet et restituant cette dernière sous forme de tranches. Ensuite, on abaisse la plaque horizontale d'une valeur correspondant à l'épaisseur d'une couche de poudre (par exemple entre 0,05 et 2 mm et généralement de l'ordre de 0,1 mm) puis on dépose une nouvelle couche de poudre et le laser agglomère des particules de poudre selon une géométrie correspondant à cette nouvelle tranche de l'objet et ainsi de suite. La procédure est répétée jusqu'à ce que l'on ait fabriqué tout l'objet. On obtient à l'intérieur de l'enceinte un objet entouré de poudre. Les parties qui n'ont pas été agglomérées sont donc restées à l'état de poudre. Ensuite on refroidit doucement l'ensemble et l'objet se solidifie dès que sa température descend en dessous de la température de cristallisation Tc. Après complet refroidissement, on sépare l'objet de la poudre qui peut être réutilisée, éventuellement mélangée à une quantité additionnelle de poudre vierge pour une autre opération. Avantageusement, la poudre selon l'invention peut être recyclée et réutilisée en tant que telle, sans l'ajout de poudre vierge. Dans le procédé de fabrication d'objets par agglomération de poudre par fusion selon l'invention, l'ajout d'un pourcentage de poudre vierge additionnel compris dans la gamme de 0 à 30% suffit amplement pour obtenir des objets aux couleurs et aux propriétés mécaniques stables, et reproductibles. La présente invention a donc aussi pour objet un article manufacturé de couleur stable, ledit article étant obtenu par fusion à l'aide d'un rayonnement électromagnétique d'une poudre conforme à l'invention. Bien que, selon un mode de réalisation préféré, la poudre selon l'invention soit particulièrement bien adaptée pour une utilisation dans les procédés de fabrication d'objets par fusion ou frittage provoqué par un rayonnement électromagnétique, l'utilisation de poudre de l'invention est bien entendu envisageable dans tout autre domaine qui requiert une poudre ayant les mêmes propriétés avantageuses de stabilité de couleur. La présente invention a donc également pour objet l'utilisation de poudre telle que définie précédemment, dans des produits cosmétiques, pharmaceutiques ou de parfumerie. La présente invention a notamment pour objet une poudre cosmétique telle que définie précédemment, caractérisée en ce qu'elle constitue un fard à joues ou à paupières. La présente invention a aussi pour objet l'utilisation de poudre selon l'invention dans les revêtements, les composites, les adhésifs structuraux, les peintures, les compositions anticorrosion, les additifs pour papier, les technologies d'agglomération de poudre par fusion ou frittage provoqué par un rayonnement pour fabriquer des objets, les gels d'électrophorèse, les matériaux composites multicouches, l'industrie de l'emballage, l'ameublement, l'électroménager, les jouets, le textile, l'automobile et/ou l'électronique. Exemples Les exemples ci-dessous illustrent la présente invention sans en limiter la portée. Dans les essais (exemples et comparatifs ci-dessous), sauf indication contraire, tous les pourcentages et parties sont exprimés en masse. La poudre utilisée dans les essais ci-dessous est à base de polyamide 12 (PA 12) fabriqué selon le procédé décrit dans le document EP1814931. Son diamètre médian en volume est de 45,8 µm. L'antioxydant utilisé dans les exemples ou comparatifs est un antioxydant phénolique, le Lowinox 44B25 (4,4'-Butylidenebis(2-t-butyl-5-methylphenol) commercialisé par Chemtura. L'antioxydant est parfois abrégé « AO » dans les tableaux ci-après. Le liquide utilisé est un solvant Shellsol D25, également commercialisé sous le nom Essence 140/165, coupe pétrolière naphta légère hydrotraitée, de CAS N°64742-49-0. Dans tous les essais ci-après, on mesure l'indice de jaune (abrégé YI) selon la norme ASTM E 313-05, D1925, utilisant l'illuminant de référence D65. On utilise un spectromètre Konica-Minolta CM-3600d. L'incertitude sur cette mesure est inférieure à 0,4. Ceci veut dire que si la différence entre deux valeurs de YI est supérieure à 0,4 alors les deux valeurs seront significativement différentes. On mesure l'indice de jaune de poudres ayant subi de 0 à 3 (ou jusqu'à 5) cycles de chauffe à une température comprise entre Tf-30 et Tf-2 °C. Ces résultats sont reportés dans les tableaux 1 et 3. On mesure l'indice de jaune de pièces (ici éprouvettes) fabriquées par frittage laser à partir de poudres ayant déjà subi de 0 à 3 (ou jusqu'à 5) cycles de chauffe à une température comprise entre Tf-30 et Tf-2 °C. Ces résultats sont reportés dans les tableaux 2 et 4. Dans l'exemple 1 et les comparatifs 1, 2, et 3 suivants, on ajoute la même quantité d'antioxydant : soit 0,5% en masse d'antioxydant par rapport à la poudre sèche. Exemple 1 : Le pH de la poudre de PA 12 est ajusté à 7 à l'aide d'une solution d'acide hypophosphoreux. L'indice de jaune de la poudre de PA 12 utilisée est inférieur à 4. On ajoute l'antioxydant à un mélange comprenant 90% en masse de poudre de PA 12 et 10% en masse de Shellsol D25. Comparatif 1 : Le pH de la poudre de PA 12 est ajusté à 7 de la même façon que dans l'exemple 1, mais l'indice de jaune de la poudre utilisée est supérieur à 4. On mélange 0,5% d'antioxydant à cette poudre de PA 12 selon un procédé dry blend classique. Comparatif 2 : Le pH de la poudre de PA 12 est ajusté à 7 de la même façon que dans l'exemple 1. L'indice de jaune de la poudre de PA 12 utilisée est inférieur à 4. On mélange 0,5% d'antioxydant à cette poudre de PA 12 selon un procédé dry blend classique. Comparatif 3 : Le pH de la poudre de PA 12 n'est pas ajusté à 7, il est supérieur à 8. L'indice de jaune de la poudre de PA 12 utilisée est inférieur à 4. On ajoute l'antioxydant à un mélange comprenant 90% en masse de cette poudre de PA 12 et 10% en masse de Shellsol D25. On mesure l'indice de jaune de ces poudres ayant subi de 0 à 3 cycles de chauffe à une température comprise entre Tf-30 et Tf-2 °C. Ces résultats sont reportés dans le tableau 1. Tableau 1 Indice de jaune YI (norme E313-05) de la poudre: Essais pH de la Antioxydant (%) / utilisée dans le avant après 1 après 2 après 3 poudre procédé d'ajout procédé d'ajout phase de phase de phases phases d'antioxydant chauffe chauffe de de chauffe chauffe Ex1 3-8 0,5/Inv 4 4,3 6,8 6,9 7 Comp 2 3-8 0,5 / DB 8 0,5 / Inv 4) même avant un premier cycle de chauffe (Comp 3), soit qui jaunit très vite dès les premiers cycles de chauffe (Comp 1 et 2 : variation de YI supérieure à 2 après 3 cycles de chauffe). On fabrique dans le même temps par frittage laser (« laser sintering », parfois abrégé « LS » dans les tableaux) des articles 3D, ici des éprouvettes de dimension conformes à la norme ISO 5271B, à partir de poudre de l'exemple 1 ayant subi respectivement 1, 2 et 3 phases de chauffe dans une machine de frittage laser de marque Formiga P100 EOS, c'est à dire respectivement : - à partir de poudre vierge qui subit une phase de chauffe supérieure à la température de fusion Tf de la poudre dans la machine pour fabriquer l'éprouvette, - à partir de poudre recyclée qui a déjà subi 1 phase de chauffe à une température de Tf-30°C à Tf-2°C et qui subit une dernière phase de chauffe à une température supérieure à la température de fusion Tf de la poudre pour fabriquer l'éprouvette. - à partir de poudre recyclée qui a déjà subi 2 phases de chauffe à une température de Tf-30°C à Tf-2°C et qui subit une dernière phase de chauffe à une température supérieure à la température de fusion Tf de la poudre pour fabriquer l'éprouvette. Pour réaliser ces essais, on n'a pas eu besoin d'ajouter de poudre vierge à la poudre recyclée dans la machine LS après chaque cycle de frittage, car il restait suffisamment de poudre recyclée pour la fabrication de la pièce suivante (le cycle de frittage suivant). Grâce à la poudre recyclable selon l'invention, un pourcentage de poudre vierge additionnel compris dans la gamme de 0 à 30 % est suffisant. Dans les essais décrits ici, il est de 0%. Tableau 2 Indice de jaune YI (norme E313-65) de la pièce fabriquée à partir de la poudre ayant subi: 1 phase de 2 phases de 3 phases de chauffe chauffe chauffe poudre poudre poudre vierge recyclée recyclée Pièce fabriquée à partir de poudre de 1,4 2,6 2,9 l'Exemple 1 Les éprouvettes obtenues avec la poudre de l'exemple 1 ont une couleur stable, leur indice de jaune restant inférieur à 3 et ne variant pas de plus de 2 unités entre chaque éprouvette fabriquée successivement avec de la poudre de l'exemple 1 de plus en plus recyclée (jusqu'à 3 phases de chauffe) . On compare ensuite l'indice de jaune de poudres de l'exemple 2 suivant (selon l'invention) avec celui des poudres des comparatifs 2 et 4 (tableau 3) ; puis l'indice de jaune de pièces obtenues à partir de ces poudres (tableau 4 ci-dessous) : Exemple 2 : Le pH de la poudre de PA 12 fabriqué selon le procédé décrit dans le document EP1814931 est ajusté à 7 à l'aide d'une solution d'acide hypophosphoreux. L'indice de jaune de la poudre de PA 12 est inférieur à 4. La poudre de polyamide 12 est chargée dans un sécheur dans lequel a déjà été mis l'antioxydant (Lowinox 44B25) selon une quantité massique correspondant à 0,5% par rapport à la poudre sèche ou 0,4% par rapport au mélange de poudre et de liquide (Shellsol D25) selon le procédé de l'invention. La charge du sécheur est de 48 kg de poudre essorée avec un extrait sec résiduel de 89,5%, ce qui correspond à un mélange selon le procédé de l'invention (un mélange comprenant de 20 à 95% en masse de poudre à base de polyamide et de 5 à 80% en masse de liquide). La masse d'antioxydant Lowinox 44B25 chargée au préalable dans le sécheur est de 215 g. Sous agitation, la température du mélange est montée à 80°C puis maintenue à 80°C pendant 1 heure. Après ce palier, sans arrêter ni l'agitation ni la chauffe, on procède au séchage final : - La température du mélange est montée à 95°C et dans le même temps, le sécheur est mis sous vide à 50 mbar. - On suit le séchage en pesant les distillats recueillis dans un fût installé sur 10 une balance. - On arrête le séchage quand le poids du fût est stabilisé pendant 1 h. Le sécheur est remis à pression atmosphérique et à température ambiante puis vidangé. On obtient une poudre de polyamide 12 recyclable, stabilisée selon le procédé de l'invention. 15 Comparatif 4 : Le pH de la poudre de PA 12 est ajusté à 7 de la même façon que dans l'exemple 2. L'indice de jaune de la poudre de PA 12 utilisée est inférieur à 4. Mais dans cet essais, on n'ajoute pas d'antioxydant. Comparatif 2 : 20 Le pH de la poudre de PA 12 est ajusté à 7 de la même façon que dans l'exemple 2. L'indice de jaune de la poudre de PA 12 utilisée est inférieur à 4, il est de 1,7. 1,5kg d'antioxydant Lowinox 44B25 sont ajoutés à 300kg de cette poudre de PA 12 dans un flobin. 25 Le mélange obtenu est homogénéisé à température ambiante pendant 4 heures par rotation du flobin sur lui-même (dry blend). Remarque : le mélange obtenu au comparatif 2 présente une homogénéisation satisfaisante : le produit soumis à une température en four de 174°C sous oxygène ne présente pas de points d'oxydation colorés, contrairement à de la poudre non additivée (comparatif 4). Tableau 3 Poudre AO (44B25) Yi (norme E313-05, D65) essai ° mode poudre après 1 après 2 après 3 après 5 Evolution ~0 d'ajout vierge phase phases phde phases ent e' avant de de chauffe de run 0 et utilisation chauffe chauffe "run 3" chauffe run 3 en LS run 0" comparatif 0 - 1,7 3,3 4,7 6,4 - 4,7 sans ajout 4 d'AO comparatif 0,5 DB 2,2 3,7 4,2 4,6 - 2,4 ajout AO 2 en dry- blend exemple 0,5 Inv 1,1 2,2 2,3 2,1 2,4 1 ajout AO 2 selon l'invention Comme visible sur le tableau 3, contrairement aux comparatifs 2 et 4, l'exemple 2 selon le procédé de l'invention permet d'obtenir une poudre recyclable, de faible indice de jaune (inférieur à 3) et dont l'indice de jaune n'augmente pas de plus de 2 unités, même après plusieurs recyclages, ici après au moins 5 cycles de chauffe dans le tableau 3. Tableau 4 Pièces AO (44B25) essai Yi (norme E313-05, D65) après 1 après 5 Evolution du ° mode phase de après 2 après 3 phases de Yi entre ~0 d'ajout chauffe phases de phases de chauffe run 1 et "run 1" chauffe chauffe "run 5" run 5 comparatif 3,1 2,9 4,7 7,3 4,2 sans ajout 4 d'AO comparatif 0,5 D B 3,8 4,6 5,2 6,1 2,3 ajout AO 2 en dry- blend exemple 0,5 Inv 0,7 0,8 1,1 1,6 0,9 ajout AO 2 selon l'invention Comme visible sur le tableau 4, contrairement aux éprouvettes obtenues avec la poudre des comparatifs 2 et 4, les éprouvettes obtenues avec la poudre de l'exemple 2 ont une couleur stable, leur indice de jaune reste ici inférieur à 3 et ne varie pas de plus de 2 unités entre chaque éprouvette fabriquée successivement avec de la poudre de l'exemple 2, de plus en plus recyclée, ici après au moins 5 cycles de chauffe dans le tableau 4. 15 20 Revendications1- Procédé de préparation de poudre recyclable à base de polyamide, ledit procédé comprenant les étapes successives suivantes : a) une étape d'ajout de 0,01 à 5% en masse d'au moins un antioxydant sous forme pulvérulente à un mélange comprenant de 20 à 95% en masse de poudre à base de polyamide et de 5 à 80% en masse de liquide sur la masse dudit mélange, ladite poudre à base de polyamide du mélange ayant un pH compris dans la gamme allant de 3 à 8 et un indice de jaune inférieur à 4 mesuré selon la norme ASTM E 313-05, D1925, ledit liquide étant non-solvant du polyamide à une température comprise entre 5°C et la température d'ébullition Teb dudit liquide; b) une étape d'homogénéisation du mélange obtenu à l'étape a); c) une étape de récupération de poudre isolée du liquide. 2- Procédé selon la revendication 1, dans lequel la poudre recyclable a un diamètre moyen en volume compris dans la gamme allant de 5 à 150 µm. 3- Procédé selon la revendication 1 ou 2, dans lequel l'étape a) d'ajout 20 est réalisée à une température comprise dans la gamme allant de 15 à 105°C, de préférence de 50 à 90°C. 4- Procédé selon l'une quelconque des revendications 1 à 3 dans lequel ledit au moins un antioxydant est choisi parmi les antioxydants phénoliques, 25 les phosphites et leurs mélanges. 5- Procédé selon l'une quelconque des revendications précédentes, dans lequel l'étape b) d'homogénéisation comprend les étapes successives suivantes :b1) une phase de chauffe dudit mélange obtenu à l'étape a) jusqu'à une température comprise dans la gamme allant de 50 à 120°C, de préférence de 60 à 90°C; b2) une phase isotherme chaude sous agitation, pendant laquelle la température du mélange est maintenue constante, comprise dans la gamme de températures allant de 50 à 120°C, de préférence de 60 à 90°C pendant un temps suffisant pour homogénéiser la totalité du mélange; 6- Procédé selon l'une quelconque des revendications précédentes, 10 dans lequel l'étape c) de récupération de poudre comprend les étapes successives suivantes : c1) une phase de chauffe dudit mélange homogène obtenu à l'étape b) jusqu'à une température comprise entre la température d'ébullition dudit liquide et la température de fusion de la poudre ; 15 c2) une phase isotherme chaude pendant laquelle la température du mélange est maintenue constante comprise entre la température d'ébullition dudit liquide et la température de fusion de la poudre, pendant un temps suffisant pour permettre à la totalité du liquide de s'évaporer et obtenir une poudre. 20 7- Procédé selon l'une quelconque des revendications précédentes, dans lequel ladite poudre à base de polyamide comprend au moins un monomère choisi parmi les acides aminocarboxyliques, de préférence alpha,oméga-aminocarboxyliques, comprenant de 4 à 18 atomes de carbone, 25 les couples diamine.diacide comprenant de 4 à 18 atomes de carbone, les lactames comprenant de 3 à 18 atomes de carbone, les lactones comprenant de 3 à 18 atomes de carbone et leurs mélanges. 8- Procédé selon l'une quelconque des revendications précédentes, dans lequel ledit liquide a une température d'ébullition Teb comprise dans la gamme allant de 70°C à 170°C. 9- Procédé selon l'une quelconque des revendications précédentes, dans lequel ledit liquide comprend une coupe d'hydrocarbure. 10- Poudre de polyamide recyclable de température de fusion Tf susceptible d'être fabriquée selon le procédé de l'une quelconque des revendications 1 à 9, caractérisée en ce qu'elle comprend de 0,01 à 5% en masse d'au moins un antioxydant, ladite poudre ayant un pH compris dans la gamme allant de 3 à 8, de préférence de 4 à 7, et un indice de jaune stable (mesuré selon la norme ASTM E 313-05, D1925) ne variant pas de plus de 2 unités après au moins 3 cycles de chauffe successifs à une température comprise dans la gamme allant de Tf - 30°C à Tf - 2°C. 11- Poudre selon la revendication 10, comprenant au moins un homopolyamide et/ou au moins un copolyamide et/ou au moins un copolyesteramide et/ou au moins un PEBA et/ou leurs mélanges. 12- Poudre selon la revendication 10 ou 11, dans laquelle les particules ont un diamètre médian en volume compris dans la gamme allant de 5 à 150 µm. 25 13- Poudre selon l'une quelconque des revendications 10 à 12, caractérisée en ce qu'elle est issue au moins partiellement de matières bioressourcées selon la norme ASTM D 6866. 10 14- Poudre selon l'une quelconque des revendications 10 à 13, caractérisée en ce qu'elle contient en outre au moins un additif choisi parmi : des agents azurants optiques, des pigments, des colorants, des anti-UV, des retardateurs de flamme, des stabilisants, des charges organiques ou minérales, de la poudre de silice, des liants de poudre, des nanotubes de carbone, et leurs mélanges. 15- Utilisation de poudre selon l'une quelconque des revendications 10 à 14 dans des produits cosmétiques, pharmaceutiques ou de parfumerie. 16- Utilisation selon la revendication 15, caractérisée en ce que ladite poudre constitue un fard à joues ou à paupières. 17- Utilisation de poudre selon l'une quelconque des revendications 10 15 à 14, dans les revêtements, les composites, les adhésifs structuraux, les peintures, les compositions anticorrosion, les additifs pour papier, les technologies d'agglomération de poudre par fusion ou frittage provoqué par un rayonnement pour fabriquer des objets, les gels d'électrophorèse, les matériaux composites multicouches, l'industrie de l'emballage, 20 l'ameublement, l'électroménager, les jouets, le textile, l'automobile et/ou l'électronique. 18- Procédé de fabrication d'objets à base de polyamide par agglomération de poudre par fusion en utilisant un rayonnement 25 électromagnétique, la poudre à base de polyamide ayant été obtenue préalablement selon le procédé de l'une quelconque des revendications 1 à 9 ou étant conforme à l'une quelconque des revendications 10 à 14. 19- Article manufacturé obtenu par fusion à l'aide d'un rayonnement électromagnétique d'une poudre conforme à l'une quelconque des revendications 10 à 14.5